(57)【要約】【課題】ペットが滑りにくく、糞尿など水性汚れのしみ込みにくい耐水性のある床材を提供すること。【解決手段】面に化粧シートを積層してなる床材において、前記化粧シートの表面と合成繊維との間の動的摩擦係数が０．２〜０．７であり、前記化粧シートの表面に、ガラス転移点が０℃以上２５℃未満の熱可塑性樹脂ビーズと−２５℃以上０℃未満の熱可塑性樹脂ビーズを添加したこと、また前記合成繊維として、ポリアミド系樹脂繊維を適用してなることを特徴とする。【選択図】  図１
2006002518.tif 000002
【特許請求の範囲】
【請求項１】
表面に化粧シートを積層してなる床材において、前記化粧シートの表面と合成繊維との間の動的摩擦係数が０．２〜０．７であり、前記化粧シートの表面に、ガラス転移点が０℃以上２５℃未満の熱可塑性樹脂ビーズと−２５℃以上０℃未満の熱可塑性樹脂ビーズを添加したことを特徴とする床材。
【請求項２】
前記合成繊維として、ポリアミド系樹脂繊維を適用してなることを特徴とする請求項１記載の床材。
【発明の詳細な説明】
【技術分野】
【０００１】
本発明は、犬、猫、蜥蜴、亀等の動物を室内にて飼うときにおける、動物や人間が素足や靴下を履いて歩いても滑りにくく、糞尿を漏らしたときにもしみ込みにくい掃除しやすい床材、さらには腰壁等に使ってもよい床材に関する。
【背景技術】
【０００２】
従来、犬、猫等を室内で飼育する場合の床材としては、通常の床材として使われる２液ウレタン硬化樹脂や紫外線硬化型樹脂を塗装した突板張り床材やタイル、及びコルクやクッションフロア等が使われてきた。
【０００３】
しかし、突板張り床材やタイルは表面が滑りやすいためペットの股関節に負担がかかり、股関節不全やヘルニアの原因になることが知られていた（非特許文献１）。
【０００４】
また、履物底を切り取ったすべり片を床上に乗せる評価方法もあるが、ペット用の代用評価にはし難かった（非特許文献２）。
【０００５】
また、コルクやクッションフロアの表面は柔らかいのでペットの股関節に負担はかからないが，コルクは糞尿がしみ込みやすく、クッションフロアは、猫の引っかき傷や犬が穴を掘る習性によりきずつきやすかった。
【非特許文献１】“ミオデザインのペットのリフォーム”、［ｏｎｌｉｎｅ］、［平成１６年３月１９日検索］、インターネット＜ｗｙｓｉｗｙｇ：／／ｈｔｔｐ：／／ｈｏｍｅｐａｇｅ３．ｎｉｆｔｙ．ｃｏｍ／ｍｉｏｄｅｓｉｇｎ／ｐｅｔｒｅｆｏｒｍ．ｈｔｍ
【非特許文献２】大澤善次郎、成澤郁夫監修、「高分子の寿命予測と長寿命化技術」、第１版、株式会社エヌ・ティー・エス、２００２年１０月、ｐ．８１０−８１３
【発明の開示】
【発明が解決しようとする課題】
【０００６】
本発明は前記問題点を解決するためになされたものであり、その課題とするところは、ペットが滑りにくく、糞尿など水性汚れのしみ込みにくい耐水性のある床材を提供することにある。
【課題を解決するための手段】
【０００７】
本発明は前記課題を解決するためになされたものであり、その請求項１記載の発明は、表面に化粧シートを積層してなる床材において、前記化粧シートの表面と合成繊維との間の動的摩擦係数が０．２〜０．７であり、前記化粧シートの表面に、ガラス転移点が０℃以上２５℃未満の熱可塑性樹脂ビーズと−２５℃以上０℃未満の熱可塑性樹脂ビーズを添加したことを特徴とする床材である。
【０００８】
また、請求項２記載の発明は、前記合成繊維として、ポリアミド系樹脂繊維を適用してなることを特徴とする請求項１記載の床材である。
【発明の効果】
【０００９】
請求項１記載の発明により、化粧シート表面と合成繊維との間の動的摩擦係数を０．２〜０．７の間にすることにより、犬、猫等のペットが歩いても滑りにくいため、ストレスが溜まりにくく、股関節脱臼もし難くなる効果がある。また、ガラス転移点が０℃以上２５℃未満の熱可塑性樹脂ビーズと−２５℃以上０℃未満の熱可塑性樹脂ビーズを添加することで、夏場から冬場まで室内の温度が変化してもそれに対応してベトツキが少なく、滑りにくい床材とすることが可能となる。
【００１０】
また、請求項２に記載の発明により、ポリアミド系樹脂繊維を適用対象とすることで、犬等の足裏の通称肉球（蹠球（せききゅう））の代用となるばかりでなく、ナイロン−６，６やナイロン−６製の繊維で織ったストッキングなどにも対応したものとなり、そのような場合でもすべりにくく、安全なものとなり、人に対してのストレス防止も図ることができるものとなる。
【発明を実施するための最良の形態】
【００１１】
以下に本発明の床材を図面に基づき詳細に説明する。
【００１２】
図１に本発明の床材の一実施例の断面の構造を示す。熱可塑性樹脂ビーズ１、表面保護層２、透明熱可塑性樹脂層３、絵柄層４、着色熱可塑性樹脂層５、接着剤層６、木粉含有熱可塑性樹脂基材７からなる。
【００１３】
熱可塑性樹脂ビーズ１は、動的摩擦係数を適切な値とするために適宜添加される。素材としてアクリル樹脂系、エポキシ樹脂系、酸化ケイ素系等が使用可能であり、特には耐すべり性の点でアクリル樹脂系が好適である。粒径としては０．５μｍ〜３０μｍが耐すべり性の点で好適である。さらには、この熱可塑性樹脂ビースとして、ガラス転移点が０℃以上２５℃未満の熱可塑性樹脂ビーズと−２５℃以上０℃未満の熱可塑性樹脂ビーズを混在して添加することにより、夏場の日中の室温と冬場の夜間室温にも対応して耐すべり性を発揮することが可能となる。
【００１４】
表面保護層２としては、２液硬化ウレタン樹脂系、２液アクリルウレタン樹脂、電離放射線樹脂系等が使用可能であり、特には電離放射線樹脂系が好適である。厚みとしては１μｍ〜１００μｍが耐キャスター性、耐磨耗性、耐キズ付き性の点での点で好適である。
【００１５】
透明熱可塑性樹脂層３としては、ポリプロピレン樹脂系、ポリエチレン樹脂系、ポリエステル樹脂系、共重合ポリエステル樹脂系、アクリル樹脂系等が使用可能であり、特にはポリオレフィン樹脂系が透明性等から好適である。厚みとしては５０μｍ〜１５０μｍが耐キャスター性、耐磨耗性、耐キズ付き性の点で好適である。
【００１６】
絵柄層４としては、２液硬化ウレタン樹脂系、塩化酢酸ビニル樹脂系等が使用可能である。
【００１７】
着色熱可塑性樹脂層５としては、有機無機系顔料やヒンダードアミン系光安定剤、紫外線吸収剤、酸化防止剤等を添加したポリプロピレン樹脂系、ポリエチレン樹脂系、ポリエステル樹脂系、共重合ポリエステル樹脂系、アクリル樹脂系等が使用可能であり、厚みとしては５０μｍ〜１５０μｍが好適である。
【００１８】
接着剤層６としては、湿気硬化型ウレタン系ホットメルト（通称ＰＵＲ）、水性２液ウレタンエマルジョン系等が使用可能であり、特には湿気硬化型ウレタン系ホットメルトが耐熱性、耐久性、耐溶剤性等から好適である。厚みとしては５μｍ〜３０μｍが接着性の点で好適である。
【００１９】
木粉含有熱可塑性樹脂基材７としては、木粉とポリプロピレン樹脂の異型成形発泡体等が使用可能であり、厚みとしては３ｍｍ〜１０ｍｍが施工性等の点で好適である。
【実施例１】
【００２０】
厚み０．０７０ｍｍのポリプロピレン樹脂製着色熱可塑性樹脂層５（ＲＩＶＥＳＴ  ＴＰＯ  リケンテクノス社製）に絵柄層４として２液ウレタン樹脂系バインダー樹脂製のグラビアインキにて木目柄を印刷し、その上に透明熱可塑性樹脂層３として透明ポリプロピレン樹脂を押出しラミネートし、更に、表面に表面保護層２として２液ウレタン樹脂の中に熱可塑性樹脂ビーズ１としてガラス転移点が２３℃と−２℃の熱可塑性樹脂ビーズを各々３重量部添加し塗布した後、乾燥させて厚み０．２５ｍｍのオレフィン系化粧シートを作製した。
【００２１】
次に、ホモポリプロピレン樹脂９０重量部、マレイン酸変性ポリプロピレン樹脂１０重量部に木質系添加剤を４０重量部を２軸押し出し混錬機によって混合、ペレット化して木分混合樹脂ペレットを作製した。この木粉混合樹脂ペレットを異形押し出し成形法にて断面が５ｍｍ×１５７ｍｍサイズで相欠き嵌合部分をもつ床状形状に押し出した。
【００２２】
次に、この樹脂基材に、前記オレフィン系化粧シートを一液湿気硬化型ウレタン樹脂系ホットメルト接着剤にてラッピング法により積層して本発明の床材を作製した。
【実施例２】
【００２３】
実施例１において熱可塑性樹脂ビーズ１をガラス転移点が２３℃と−２４℃の熱可塑性樹脂ビーズを各々３重量部添加した外は実施例１と同様にして本発明の床材を作製した。
【実施例３】
【００２４】
実施例２において熱可塑性樹脂ビーズ１をガラス転移点が１℃と−２４℃の熱可塑性樹脂ビーズを各々３重量部添加した以外は実施例１と同様にして本発明の床材を作製した。
【実施例４】
【００２５】
実施例３において熱可塑性樹脂ビーズ１をガラス転移点ガラス転移点が１℃と−２℃の熱可塑性樹脂ビーズを各々３重量部添加した以外は実施例１と同様にして本発明の床材を作製した。
＜比較例１＞
実施例１において熱可塑性樹脂ビーズ１を点ガラス転移点が４０℃と５０℃の熱可塑性樹脂ビーズを各々３重量部添加した以外は実施例１と同様にして本発明の床材を作製した。
＜比較例２＞
実施例１において熱可塑性樹脂ビーズ１を点ガラス転移点が−２℃と−３０℃の熱可塑性樹脂ビーズを各々３重量部添加した以外は実施例１と同様にして本発明の床材を作製した。
＜性能比較＞
以上のように作製した実施例１、２、３、４および比較例１の床材について性能を比較した。動的摩擦係数は、ＳＬＩＰ／ＰＥＥＬ  ＴＥＳＴＥＲ  Ｍｏｄｅｌ  ＳＰ−２０００  ＩＭＡＳＳ．ＩＮＣ．製を使い、重さ２００ｇ、６２．５×６２．５ｍｍの金属性重りに厚み３ｍｍの発泡ウレタンフォームを巻いた重りに試料を巻きつけ、化粧板の上に乗せて、１２７０ｍｍ／ｍｉｎの速度で動かし測定した。
【００２６】
また、恒温恒湿室（ＴＢＲ−４Ｗ２ＳＬＭ  使用範囲５℃から３２℃、部屋内径幅：４０７０、高さ：２１００、奥行き：１９７０（ｍｍ）ダバイ  エスペック株式会社製）の中に、実施例、比較例の床材を設置し、その上に、ペットとして２匹の犬を歩かせ、滑らないか観察した。尚、犬１は、雌犬の雑種、９才、体重１３ｋｇ。犬２は、雌のミニチュアダックス、７ヵ月、体重３．７５ｋｇである。また、合成繊維としては、ポリアミド系合成繊維製ストッキング  Ｎｏ．ＳＰ−３２Ｌ  ＬＬ０２７バーモンブラウン  グンゼ株式会社製、混合繊維（ポリエステル、綿、レーヨン等）特紡手袋（通称  軍手）特紡Ｇ６００  ＫＩＫＯ（亀甲）ＧＬＯＶＥＳ製を上記測定器の重りに巻きつけ、実施例の化粧板の上を滑らせて動的摩擦係数を測定した。結果を表１、表２に示す。
【００２７】
【表１】
2006002518.tif 000003
【００２８】
【表２】
2006002518.tif 000004
【産業上の利用可能性】
【００２９】
本発明の床材は、犬、猫、蜥蜴、亀等の動物を室内にて飼うときにおける、動物や人間が歩いても滑りにくく、糞尿を漏らしたときにもしみ込みにくい掃除しやすい床材、更には腰壁等に使っても良い床材として利用可能である。
【図面の簡単な説明】
【００３０】
【図１】本発明の床材の一実施例の断面の構造を示す説明図である。
【符号の説明】
【００３１】
１…熱可塑性樹脂ビーズ
２…表面保護層
３…透明熱可塑性樹脂層
４…絵柄層
５…着色熱可塑性樹脂層
６…接着剤層
７…木粉含有熱可塑性樹脂基材
８…床材
【図１】
2006002518.tif 000005